(57)【要約】【課題】上型の成形面の転写による光学面が凸面である光学素子を製造する場合であってもエアー溜まりの発生を防止することができ、高精度な光学面を有する光学素子を効率良く製造することができる光学素子の製造方法及び該製造方法に用いる成形金型を提供する。【解決手段】溶融ガラスを受ける受け面を有する下型と、下型と協働して溶融ガラスを加圧成形する凹形状の成形面を有する上型と、下型上の溶融ガラスの上面中央部の曲率半径が成形面の中央部の曲率半径よりも小さくなるように溶融ガラスを規制する側壁とを備える成形金型を用いる。下型の上に溶融ガラスを供給し、所定時間後に、側壁を溶融ガラスと接触しない位置に退避させ、溶融ガラスを加圧成形して、上型の成形面の転写面である第１の光学面を形成する。【選択図】図３
2008230863.tif 000002
【特許請求の範囲】
【請求項１】
溶融ガラスを成形金型で加圧成形して、少なくとも１つの光学面を有する光学素子を製造する光学素子の製造方法において、
前記成形金型は、前記溶融ガラスを受ける受け面を有する下型と、前記下型と協働して前記溶融ガラスを加圧成形する凹形状の成形面を有する上型と、前記下型上の前記溶融ガラスの上面中央部の曲率半径が前記成形面の中央部の曲率半径よりも小さくなるように前記溶融ガラスを規制する側壁とを有し、
前記下型の上に前記溶融ガラスを供給する溶融ガラス供給工程と、
前記溶融ガラスの供給から所定時間後に、前記側壁を前記溶融ガラスと接触しない位置に退避させる側壁退避工程と、
前記側壁退避工程の後、前記下型と前記上型とで前記溶融ガラスを加圧成形して、前記上型の前記成形面の転写面である第１の光学面を形成する加圧成形工程と、を有することを特徴とする光学素子の製造方法。
【請求項２】
前記下型の上に供給された前記溶融ガラスと接触する前記側壁の内壁面のうち、前記下型の側の端部における前記内壁面の直径をＤ１、前記下型からの高さが最も高い位置における前記側壁の内壁面の直径をＤ２としたとき、Ｄ２がＤ１よりも小さいことを特徴とする請求項１に記載の光学素子の製造方法。
【請求項３】
前記第１の光学面に対向する第２の光学面を研磨加工によって形成する工程を有することを特徴とする請求項１又は２に記載の光学素子の製造方法。
【請求項４】
前記第１の光学面に反射膜を形成する工程を有することを特徴とする請求項１又は２に記載の光学素子の製造方法。
【請求項５】
溶融ガラスを加圧成形して、少なくとも１つの光学面を有する光学素子を製造するための成形金型において、
前記溶融ガラスを受ける受け面を有する下型と、
前記下型と協働して前記溶融ガラスを加圧成形する凹形状の成形面を有する上型と、
前記下型上の前記溶融ガラスの上面中央部の曲率半径が前記成形面の中央部の曲率半径よりも小さくなるように前記溶融ガラスを規制する側壁と、を備え、
前記側壁は、前記溶融ガラスと接触しない位置に待避できる構成であり、
前記下型の上の前記溶融ガラスと接触する前記側壁の内壁面のうち、前記下型の側の端部における前記内壁面の直径をＤ１、前記下型からの高さが最も高い位置における前記側壁の内壁面の直径をＤ２としたとき、Ｄ２がＤ１よりも小さいことを特徴とする成形金型。
【発明の詳細な説明】
【技術分野】
【０００１】
本発明は、溶融ガラスを加圧成形してガラス製の光学素子を得る光学素子の製造方法、及び、該製造方法に用いる成形金型に関する。
【背景技術】
【０００２】
今日、ガラス製の光学素子は、デジタルカメラ用レンズ、ＤＶＤ等の光ピックアップレンズ、携帯電話用カメラレンズ、光通信用のカップリングレンズ、各種ミラーなどとして広範にわたって利用されている。かかるガラス製の光学素子は、ガラス素材を成形金型で加圧成形するプレス成形法により製造されることが多くなってきた。特に、光学面が非球面形状を有する光学素子は、研磨加工による面形成が容易でないことから、成形金型によるプレス成形法による製造が一般的になりつつある。その中でも、高い生産効率を期待できる方法として、溶融ガラスを成形金型で直接加圧成形してガラス製の光学素子を得るダイレクトプレス法が注目されている。
【０００３】
溶融ガラスを成形金型で直接加圧成形してガラス製の光学素子を得る方法として、ノズル先端からの溶融ガラスを支持部材に滞留させたあと、該支持部材をノズル先端から退避させ、得られたガラスゴブ（溶融ガラスの塊）を上型と下型とで加圧成形する方法が知られている（例えば、特許文献１を参照）。
【０００４】
また、受け型に供給された溶融ガラスを下型の上に搬送した後、上下金型で加圧成形することによって、上面側の光学面のみを上型の成形面の転写によって形成し、下面側の光学面は追加工（研削・研磨加工）によって形成してガラスレンズを製造する方法が提案されている（例えば、特許文献２を参照）。
【特許文献１】特開平６−２０６７３０号公報
【特許文献２】特開平８−２０８２４８号公報
【発明の開示】
【発明が解決しようとする課題】
【０００５】
特許文献１、２に記載された方法は、いずれも溶融ガラスを成形金型で直接加圧成形するため、原理的には高い生産効率を期待できる方法である。
【０００６】
しかしながら、上型の成形面の転写によって形成される上面側の光学面が凸面である光学素子を製造する場合には、次のような問題があった。光学素子の上面側の光学面を凸面とするためには、上型の成形面はそれに対応した凹形状とする必要がある。通常、下型に供給された溶融ガラスの上面側は表面張力によってゆるやかな凸形状を有する。しかし、溶融ガラスの上面側の中心部分の曲率半径が上型の成形面の曲率半径よりも大きいと、加圧成形において溶融ガラスと上型とが接触する際、溶融ガラスの中心部分からではなく、周辺部分が先に上型と接触することになる。そうすると、溶融ガラスと上型との間に密閉された空間が生じ、そこに閉じこめられた空気に阻まれて溶融ガラスと上型とが十分に密着することができず、上面側の光学面にエアー溜まりと呼ばれる欠陥が発生してしまう。
【０００７】
本発明は上記のような技術的課題に鑑みてなされたものであり、本発明の目的は、上型の成形面の転写による光学面が凸面である光学素子を製造する場合であってもエアー溜まりの発生を防止することができ、高精度な光学面を有する光学素子を効率良く製造することができる光学素子の製造方法及び該製造方法に用いる成形金型を提供することである。
【課題を解決するための手段】
【０００８】
上記の課題を解決するために、本発明は以下の特徴を有するものである。
【０００９】
１．  溶融ガラスを成形金型で加圧成形して、少なくとも１つの光学面を有する光学素子を製造する光学素子の製造方法において、前記成形金型は、前記溶融ガラスを受ける受け面を有する下型と、前記下型と協働して前記溶融ガラスを加圧成形する凹形状の成形面を有する上型と、前記下型上の前記溶融ガラスの上面中央部の曲率半径が前記成形面の中央部の曲率半径よりも小さくなるように前記溶融ガラスを規制する側壁とを有し、前記下型の上に前記溶融ガラスを供給する溶融ガラス供給工程と、前記溶融ガラスの供給から所定時間後に、前記側壁を前記溶融ガラスと接触しない位置に退避させる側壁退避工程と、前記側壁退避工程の後、前記下型と前記上型とで前記溶融ガラスを加圧成形して、前記上型の前記成形面の転写面である第１の光学面を形成する加圧成形工程と、を有することを特徴とする光学素子の製造方法。
【００１０】
２．  前記下型の上に供給された前記溶融ガラスと接触する前記側壁の内壁面のうち、前記下型の側の端部における前記内壁面の直径をＤ１、前記下型からの高さが最も高い位置における前記側壁の内壁面の直径をＤ２としたとき、Ｄ２がＤ１よりも小さいことを特徴とする前記１に記載の光学素子の製造方法。
【００１１】
３．  前記第１の光学面に対向する第２の光学面を研磨加工によって形成する工程を有することを特徴とする前記１又は２に記載の光学素子の製造方法。
【００１２】
４．  前記第１の光学面に反射膜を形成する工程を有することを特徴とする前記１又は２に記載の光学素子の製造方法。
【００１３】
５．  溶融ガラスを加圧成形して、少なくとも１つの光学面を有する光学素子を製造するための成形金型において、前記溶融ガラスを受ける受け面を有する下型と、前記下型と協働して前記溶融ガラスを加圧成形する凹形状の成形面を有する上型と、前記下型上の前記溶融ガラスの上面中央部の曲率半径が前記成形面の中央部の曲率半径よりも小さくなるように前記溶融ガラスを規制する側壁と、を備え、前記側壁は、前記溶融ガラスと接触しない位置に待避できる構成であり、前記下型の上の前記溶融ガラスと接触する前記側壁の内壁面のうち、前記下型の側の端部における前記内壁面の直径をＤ１、前記下型からの高さが最も高い位置における前記側壁の内壁面の直径をＤ２としたとき、Ｄ２がＤ１よりも小さいことを特徴とする成形金型。
【発明の効果】
【００１４】
本発明によれば、下型に供給された溶融ガラスは、上面の中央部の曲率半径が上型の成形面の中央部の曲率半径よりも小さい凸形状となり、加圧成形の際に溶融ガラスの上面の中央部から先に上型の成形面に接触させることができる。従って、上型の成形面の転写による光学面が凸面である光学素子を製造する場合であってもエアー溜まりの発生を防止することができ、高精度な光学面を有する光学素子を効率良く製造することができる。
【発明を実施するための最良の形態】
【００１５】
以下、本発明の実施の形態について図１〜図５を参照しながら詳細に説明する。
【００１６】
〈実施形態１〉
（成形金型）
図１は、本実施形態で用いる成形金型１０に溶融ガラス４０が供給された状態の断面図である。成形金型１０は、溶融ガラス４０を受ける受け面１４を有する下型１１、下型１１と協働して溶融ガラス４０を加圧成形する凹形状の成形面１５を有する上型１２、及び下型１１上の溶融ガラスの上面中央部の曲率半径が前記成形面の中央部の曲率半径よりも小さくなるように溶融ガラス４０を規制する側壁１３を備えている。下型１１は加圧手段３２によって上下に駆動可能に構成されている。また、側壁１３は、上下方向への移動と回転移動の可能な回転軸３３に接続され、溶融ガラス４０と接触しない位置に退避することが可能となっている。
【００１７】
下型１１、上型１２、側壁１３は、各部材を加熱するためのヒーター３１をそれぞれ有している。しかし、このように成形金型１０のそれぞれの部材を独立して温度調節することができる構成とすることは必ずしも必須ではなく、成形金型１０の全体を一つ、あるいは複数のヒーターでまとめて加熱するような構成としても良い。ヒーター３１は、公知の各種のヒーターの中から適宜選択して用いることができる。例えば、部材の内部に埋め込んで使用するカートリッジヒーターや、部材の外側に接触させて使用するシート状のヒーターなどを用いることができる。
【００１８】
側壁１３は、下型１１の上に供給された溶融ガラス４０と接触する内壁面１６を有している。内壁面１６は円弧状の断面を有しており、ここで溶融ガラス４０の広がりを規制することで、溶融ガラス４０の上面４１を所定の凸形状とすることができ、加圧成形の際に溶融ガラス４０の上面４１の中央部から先に上型１２の凹の成形面１５に接触してエアー溜まりの発生を防止することができる。ここで、所定の凸形状とあるのは、上面４１の中央部の曲率半径が成形面１５の中央部の曲率半径よりも小さい形状である。そのような形状とすることで、加圧成形の際に上面４１の中央部から先に上型１２の凹の成形面１５に接触させることができる。
【００１９】
溶融ガラス４０の上面４１の中央部は側壁１３とは接触せず、表面張力によって凸形状となる。そのため、溶融ガラス４０の上面４１の中央部の曲率半径を小さくするという観点からは、内壁面１６の直径は小さい方が好ましい。
【００２０】
また、下型の上に供給された溶融ガラス４０と接触する側壁１３の内壁面１６のうち、下型１１からの高さが最も高い位置における内壁面１６の直径（Ｄ２）は、下型１１の側の端部における内壁面の直径（Ｄ１）よりも小さいことが好ましい。そうすることにより、製造する光学素子の外径を大きく保ったまま、溶融ガラス４０の上面４１の中央部の曲率半径を小さくすることができる。溶融ガラス４０の上面４１の中央部の曲率半径はＤ２が小さいほど小さくなるが、Ｄ２を小さくしすぎると溶融ガラスの供給が難しくなってくる。Ｄ１とＤ２の寸法は、製造する光学素子の外径、厚み等に応じて適宜決定すればよいが、通常はＤ２をＤ１の０．３倍〜０．９倍程度とするのが効果的である。
【００２１】
なお、内壁面１６の水平方向の断面形状は、溶融ガラスの温度や加圧成形の際の加圧力を均一化するという観点からは円形とすることが好ましいが、それに限定されるものではなく、例えば多角形形状とすることもできる。その場合、内壁面１６の直径とは、水平方向の断面形状を面積が等しい円であると仮定したときのその円の直径をいう。
【００２２】
図２は、本実施形態で用いることのできる側壁の別の例を示す図である。図２（ａ）〜（ｅ）は、下型１１の上に配置された側壁１３ａ〜１３ｅと、そこに供給された溶融ガラス４０の断面を示している。
【００２３】
図２（ａ）は、内壁面１６ａがテーパー状の断面を有する側壁１３ａである。図２（ｂ）の側壁１３ｂのように、テーパー状の内壁面１６ｂが上側端面まで達していても良い。また、図２（ｃ）の側壁１３ｃのように、内壁面１６ｃのテーパー角度が段階的に変化していく形状とすることもできる。図２（ｄ）の側壁１３ｄは、内壁面１６ｄの一部に高さによって直径が変化しない領域１８ｄを有している。更に、図２（ｅ）の側壁１３ｅは、内壁面１６ｅのうち、溶融ガラスと接触しない上側端部１９ｅが上方に向かって広がるテーパー形状となっている。これらのように、本発明における側壁の内壁面１６の形状に特に制限はなく、円弧形状やテーパー形状等、製造する光学素子に応じて適宜選択して用いればよい。
【００２４】
下型１１及び上型１２の材質は、炭化タングステンを主成分とする超硬材料、炭化珪素、窒化珪素、窒化アルミニウム、カーボンなど、ガラス製光学素子を加圧成形するための成形金型として公知の材料の中から用途に応じて適宜選択して用いることができる。また、これらの材料の表面に各種金属やセラミックス、カーボンなどの保護膜を形成したものを用いることもできる。下型１１及び上型１２を同一の材質としても良いし、それぞれ別の材質としても良い。
【００２５】
側壁１３の材質は、下型１１や上型１２と同様の材質を用いることができる。特に、カーボンやカーボンとセラミックスの複合材料、あるいはこれらの表面にセラミックス等の保護膜を形成したものは、溶融ガラスとのぬれ性が低く溶融ガラスの張り付きが起こり難いため好ましい。
【００２６】
（溶融ガラス供給工程）
本実施形態における光学素子の製造方法は、下型１１の上に溶融ガラス４０を供給する溶融ガラス供給工程と、溶融ガラス４０の供給から所定時間後に、側壁１３を溶融ガラス４０と接触しない位置に退避させる側壁退避工程とを行った後、溶融ガラス４０を加圧成形して上型１２の成形面１５の転写面である第１の光学面を形成する加圧成形工程を行う方法である。
【００２７】
溶融ガラス４０の供給に際しては、成形金型１０の下型１１、上型１２、側壁１３を予め所定の温度に加熱しておく。加熱温度は、製造される光学素子に、成形面１５の形状が転写された第１の光学面が良好に形成される温度範囲に設定する必要がある。通常、成形するガラスのＴｇ（ガラス転移点）−１００℃からＴｇ＋１００℃程度の温度範囲とすることが好ましい。加熱温度が低すぎると光学素子に良好な光学面を形成することが困難になってくる。逆に、必要以上に温度を高くしすぎることは、ガラスと成形金型１０との融着を防止する観点や、成形金型１０の寿命の観点から好ましくない。実際には、成形するガラスの材質や、成形体の形状、大きさ、成形金型の材質、保護膜の種類、ヒーターや温度センサーの位置等種々の条件を考慮に入れて適正な温度を決定する。成形金型１０を構成する下型１１、上型１２、側壁１３の設定温度をすべて同じにしても良いし、それぞれ異なる設定温度としても良い。
【００２８】
溶融ガラス４０の供給から加圧成形によって光学素子を得るまでの各工程において、成形金型１０の各部材の設定温度を時間的に変化させても良いし、全ての工程で同一の設定温度としても良い。製造時間の短縮や得られる光学面の形状安定性といった観点からは、全ての工程において同一の設定温度とすることが好ましい。
【００２９】
図３は、本実施形態の各工程における成形金型１０、溶融ガラス４０等の状態を示す模式図である。図３（ａ）は溶融ガラス供給工程において下型１１の上に溶融ガラス４０を供給した状態を、図３（ｂ）は側壁退避工程において側壁１３を溶融ガラス４０と接触しない位置に退避させた後の状態を、図３（ｃ）は加圧成形の開始時点において溶融ガラス４０の上面４１の中央部が上型１２の成形面１５に接触した状態を、図３（ｄ）は、加圧成形工程において溶融ガラス４０を加圧成形している状態をそれぞれ示している。
【００３０】
先ず、図３（ａ）を用いて溶融ガラス供給工程について説明する。溶融ガラスが貯留される溶融槽３４の下部にはノズル３６が設けられており、溶融槽３４とノズル３６はヒーター３５により所定温度に加熱されている。ノズル３６の先端から溶融状態のガラス滴が自重により落下する状態で下型１１をノズル３６の先端に接近させて受け面１４に溶融ガラス４０を滞留させる。その後、下型１１を下方に引き下げることで溶融ガラス４０が切断され、所定量の溶融ガラス４０の供給が完了する。
【００３１】
供給された溶融ガラス４０は、上面４１の中央部の曲率半径が上型１２の成形面１５の中央部の曲率半径よりも小さい凸形状となっている。そのため、後の加圧成形工程においてエアー溜まりの発生を防止することができ、高精度な光学面を形成することができる。
【００３２】
溶融ガラス４０を供給する方法はこれに限定されるものではなく、他の公知の手法を用いることもできる。例えば、ノズルの先端から溶融ガラスが液線状態で流出する状態で下型に所定量の溶融ガラスを滞留させた後、金属ブレードによって溶融ガラスを切断する方法等を用いることもできる。
【００３３】
なお、使用できるガラスの種類に特に制限はなく、光学的用途に用いられる公知のガラスを用途に応じて選択して用いることができる。例えば、リン酸系ガラス、ランタン系ガラスなどが挙げられる。
【００３４】
（側壁退避工程）
本発明においては、溶融ガラスの供給から所定時間後に、側壁１３を溶融ガラス４０と接触しない位置に退避させる側壁退避工程を行う。本実施形態では、側壁１３が接続された回転軸３３を上昇させた後所定の角度だけ回転させることで側壁１３を退避させている。図３（ｂ）は、側壁１３が退避した後の状態の下型１１と溶融ガラス４０を示している。
【００３５】
側壁１３の退避は、側壁１３との接触によって、溶融ガラス４０の接触部が冷却されて粘度が高くなり、側壁１３を退避しても溶融ガラス４０が周囲に流れ出すことなく形状、厚みを維持することができるようになった時点で行う。側壁を退避するタイミングが早すぎると、側壁１３との接触部の粘度が低すぎて溶融ガラス４０が形状を維持できずに周囲に流れ出してしまう。逆に、タイミングが遅すぎると側壁１３との接触部の温度が下がりすぎ、粘度が高くなりすぎるので、精度の高い光学面を得ることが困難となる。
【００３６】
規制の解除を行う適切なタイミングは、溶融ガラス４０の種類や体積、外径、厚み、製造する光学素子の形状等によって異なるため、これらの条件に応じて適宜調節すれば良い。通常は、溶融ガラス４０の体積が５００ｍｍ3程度の場合、溶融ガラス４０が下型１１に供給されてから５〜２０秒後、体積が５０００ｍｍ3程度の場合は１０〜３０秒後とするのが好ましい。
【００３７】
なお、側壁１３を溶融ガラス４０と接触しない位置まで退避するために側壁１３と下型１１とを相対的に移動させる方法は、上述の方法に限定されるものではない。例えば、側壁１３は固定したまま、下型１１を移動させることもできる。また、側壁１３を複数の部材で構成しておき、所定のタイミングで複数に分割して退避させても良い。
【００３８】
（加圧成形工程）
側壁退避工程で側壁１３を退避させた後、下型１１と上型１２とで溶融ガラス４０を加圧成形する。図３（ｃ）は、加圧成形の開始時点において溶融ガラス４０の上面４１の中央部が上型１２の成形面１５に接触した状態を示している。このように、本発明においては、側壁１３によって溶融ガラス４０の上面４１の中央部が所定の凸形状となっているため、溶融ガラス４０と上型１２の成形面１５とは、先ず中央部から接触し、エアー溜まりの発生が防止されている。
【００３９】
図３（ｄ）は、加圧成形中の状態を示している。溶融ガラス４０は、下型１１と上型１２とで加圧される間に冷却が進む。溶融ガラス４０が所定の温度まで冷却された後、加圧を解除して成形金型１０から光学素子を取り出す。加圧を解除する際の光学素子の温度は、ガラスの種類や、光学素子の大きさや形状、必要な精度等によるが、通常はガラスのＴｇ近傍の温度まで冷却されていれば良い。必要な加圧時間、荷重も種々の条件によって異なるが、通常は、加圧時間が１０秒〜３００秒、荷重が５００Ｎ〜２００００Ｎの範囲の中から適切な値を選択すれば良い。
【００４０】
加圧手段に特に制限はなく、エアシリンダ、油圧シリンダ、サーボモータを用いた電動シリンダ等の公知の加圧手段を適宜選択して用いることができる。加圧手段で駆動するのは下型、上型の何れでも良い。また、両方を駆動しても良い。
【００４１】
〈実施形態２〉
本実施形態では、上述の実施形態１と同様に加圧成形によって上型１２の成形面１５の転写による第１の光学面を有する光学素子を作製し、その後更に第１の光学面に対向する第２の光学面を研磨加工によって形成することで最終的な光学素子を製造する。
【００４２】
図４は本実施形態で製造する光学素子の断面図である。図４（ａ）は加圧成形によって第１の光学面４２が形成された光学素子４５を、図４（ｂ）は、更に研磨加工によって第２の光学面４４が形成された最終的な光学素子４６を示している。
【００４３】
先ず、実施形態１と同様に、成形金型１０を用いた加圧成形によって光学素子４５を作製する。光学素子４５は、上型１２の成形面１５による転写面４２と、下型の受け面による転写面４３とを有している。但し、本実施形態では受け面が凸形状の下型を用いているため、転写面４３は凹形状となっている。このうち上型１２の成形面１５による転写面４２が第１の光学面であり、光学素子４５を図４（ａ）の破線の位置で研磨加工することによって第１の光学面に対向する第２の光学面４４を形成して、最終的な光学素子４６を製造する。
【００４４】
光学素子４６のように中心部分と周辺部分の肉厚が大きく異なる光学素子を加圧成形によって直接製造する場合には、加圧成形中の冷却過程における冷却速度に差が生じやすく、形成される光学面の精度に悪影響を与える場合がある。本実施形態のように、中心部分と周辺部分の肉厚差が小さい形状で加圧成形を行い、その後の研磨加工によって第２の光学面を形成することで、肉厚差が大きい形状であっても、高精度な光学面を有する光学素子を効率よく製造することができる。
【００４５】
研磨加工は、公知の手法を適宜選択して用いることができる。また、研磨加工の前に、高速研削機（カーブジェネレータ）等を用いた粗摺加工、ダイヤモンドペレット等を用いた精研削加工等を行っても良い。また、研削等によって光学素子の外径面を形成しても良い。
【００４６】
〈実施形態３〉
本実施形態では、上述の実施形態１と同様に加圧成形によって上型１２の成形面１５の転写による第１の光学面を有する光学素子を作製し、その後第１の光学面の上に反射膜を形成することで高精度な反射面を有する光学素子を製造する。
【００４７】
図５は、本実施形態で製造する反射膜の形成された光学素子５０の断面図である。実施形態１と同様の方法によって得られた光学素子５１の転写面５２の上に反射膜５３を有している。転写面５２は、上型１２の成形面１５の転写によって形成された面である。なお、光学素子５０は、反射膜５３の形成された転写面５２を反射面として用いる反射型の光学素子であるため、上述の実施形態２の場合と異なり、下型１１の成形面１４の転写によって形成された転写面５４に対して研磨加工等を加える必要はない。
【００４８】
反射膜５３の種類は特に限定されるものではなく、銀、アルミ等の金属ミラーでも良いし、誘電体を積層した多層膜ミラーであっても良い。また、反射膜５３の形成方法も特に限定されず、真空蒸着法、スパッタ法、ＣＶＤ法など公知の方法を適宜選択して用いれば良い。
【図面の簡単な説明】
【００４９】
【図１】実施形態１で用いる成形金型１０に溶融ガラス４０が供給された状態の断面図である。
【図２】実施形態１で用いる側壁１３の別の例を示す図である。
【図３】実施形態１の各工程における成形金型１０、溶融ガラス４０等の状態を示す模式図である。
【図４】実施形態２で製造する光学素子の断面図である。
【図５】実施形態３で製造する反射膜の形成された光学素子５０の断面図である。
【符号の説明】
【００５０】
１０  成形金型
１１  下型
１２  上型
１３、１３ａ、１３ｂ、１３ｃ、１３ｄ、１３ｅ  側壁
１４  受け面
１５  成形面
１６、１６ａ、１６ｂ、１６ｃ、１６ｄ、１６ｅ  内壁面
４０  溶融ガラス（光学素子）
４１  溶融ガラス４０の上面
４２、５２  第１の光学面（転写面）
４４  第２の光学面
４５、４６、５０、５１  光学素子
５３  反射膜
【図１】
2008230863.tif 000003
【図２】
2008230863.tif 000004
【図３】
2008230863.tif 000005
【図４】
2008230863.tif 000006
【図５】
2008230863.tif 000007